(57)【要約】      （修正有）【課題】単結晶を繰り返し育成することによるルツボの変形を抑制することができる、単結晶育成用ルツボの提供。【解決手段】円形の底部１１と、底部の外縁部１１ａから立設した側壁部１２と、上部が開口した開口部１３と、を備え、側壁部１２は、凹凸形状部１４ａを有する底部の外縁部１１ａから立設した第１側壁部１４と、第１側壁部の上端１４ｂから開口部１３の間にわたる円筒形状の第２側壁部１５を有し、凹凸形状部１４ａは、底部１１から側壁部１２の高さの０．６倍の高さまでの間に位置する、単結晶育成用ルツボ１００。【選択図】図１
2019142741.tif 000002
【特許請求の範囲】
【請求項１】
円形の底部と、
前記底部の外縁部から立設した側壁部と、
上部が開口した開口部と、を備え、
前記側壁部は、凹凸形状部を有する前記底部の外縁部から立設した第１側壁部と、前記第１側壁部の上端から前記開口部の間にわたる円筒形状の第２側壁部を有し、
前記凹凸形状部は、前記底部から前記側壁部の高さの０．６倍の高さまでの間に位置する、単結晶育成用ルツボ。
【請求項２】
前記凹凸形状部は、蛇腹管形状であり、当該凹凸形状部は、前記単結晶育成用ルツボの高さ方向と平行な断面が略半円状である少なくとも１つの凹部と、前記単結晶育成用ルツボの高さ方向と平行な断面が略半円状である少なくとも１つの凸部とが、連続した形状を備え、
前記凹部および前記凸部は、前記単結晶育成用ルツボの高さ方向と略垂直な方向と平行に周回する環状、または、前記凹部および前記凸部が連続するらせん状である、請求項１に記載の単結晶育成用ルツボ。
【請求項３】
前記凹部の略半円状の内面と、当該略半円状の内面を線対称とする対称軸との交点の全てが、前記第２側壁部の内面よりも内側にあり、
前記凸部の略半円状の外面と、当該略半円状の外面を線対称とする対称軸との交点の全てが、前記第２側壁部の外面よりも外側にある、請求項２に記載の単結晶育成用ルツボ。
【請求項４】
前記凹部の略半円状の内面の曲率半径と前記凸部の略半円状の外面の曲率半径が略同一である、請求項２または３に記載の単結晶育成用ルツボ。
【請求項５】
前記第２側壁部の外径と前記凹部の略半円状の内面の曲率半径との比が２５〜５０：１であり、
前記第２側壁部の外径と前記凸部の略半円状の外面の曲率半径との比が２５〜５０：１である、請求項２〜４のいずれか１項に記載の単結晶育成用ルツボ。
【請求項６】
前記第１側壁部の厚さは略均一であり、
前記第２側壁部の厚さは略均一であり、
前記第１側壁部の厚さと前記第２側壁部の厚さは略同一である、請求項１〜５のいずれか１項に記載の単結晶育成用ルツボ。
【請求項７】
円形の底部と、
前記底部の外縁部から立設した凹凸形状を有する側壁部と、
上部が開口した開口部と、を備え、
前記側壁部の内壁は平滑であり、前記側壁部の外壁は凹凸形状である、単結晶育成用ルツボ。
【請求項８】
前記単結晶育成用ルツボは白金製であり、ニオブ酸リチウムの単結晶を育成するルツボである、請求項１〜７のいずれか１項に記載の単結晶育成用ルツボ。
【発明の詳細な説明】
【技術分野】
【０００１】
本発明は、単結晶育成用ルツボに関する。
【背景技術】
【０００２】
従来、表面弾性波デバイス、光変調デバイス等の材料としてニオブ酸リチウム（以下、「ＬＮ」とする場合がある。）の単結晶が多く利用されてきた。そして、単結晶の育成には、高周波誘導加熱方式のチョクラスキー式育成法（以下、「Ｃｚ法」とする場合がある。）を採用する育成装置が多く利用されてきた。
【０００３】
しかし、高周波誘導加熱方式の加熱手段を用いる場合、高周波電源、育成炉、およびワークコイル等の水冷が必要となる。また、高周波をルツボに印加して渦電流によってルツボを発熱させるためには、例えば肉厚が２ミリ程度以上の、白金等の貴金属製の高額な白金ルツボを作製する必要があり、ルツボの作製費用が高額となる。以上のことから、酸化物単結晶の製造コストが高くなる傾向があった。
【０００４】
これらの問題を解決する手段として、高周波誘導加熱方式の加熱手段に替えて、抵抗加熱方式の加熱手段を採用する育成装置が知られている（例えば、特許文献１参照）。特許文献１は、抵抗加熱方式の加熱手段を用いたＣｚ法においても、高周波誘導加熱方式の加熱手段を用いたＣｚ法と同様に、ＬＮの単結晶を育成できることが開示されている。
【０００５】
また、抵抗加熱の一手段として、耐熱性が高く耐酸化性に優れた二珪化モリブデンを用いた抵抗発熱体が開発されている（例えば、特許文献２参照）。二珪化モリブデン発熱体を用いた電気炉の形態としては、たとえば、中空の円筒状断熱材の内壁に沿うように、抵抗発熱部がらせん形状、あるいは、つづら折り形状に配置された構造が提案されている（例えば、特許文献３参照）。このような抵抗発熱部を垂直に複数段重ねて、複数の抵抗発熱部のそれぞれに投入する電力を個別に制御することによって、所望の炉内温度分布を形成して、酸化物単結晶を育成することができる。
【０００６】
また、抵抗加熱方式の加熱手段を採用した育成装置を用いてＬＮの単結晶を育成する場合は、高周波誘導加熱方式の加熱手段を用いる場合とは異なり、輻射、熱伝導および気体の対流によってルツボを間接的に加熱する。このため、高周波誘導加熱方式の加熱手段を用いる場合よりも薄い、例えば、肉厚１ミリ以下の白金等の貴金属製ルツボを用いることができる。
【０００７】
近年、表面弾性波デバイスの市場が拡大しており、表面弾性波デバイスの材料となるＬＮの単結晶の生産量を確保するためには、製造する単結晶を大口径にすることが求められている。大口径の単結晶を育成するためには、ルツボの直径や深さを大きくする必要がある。
【０００８】
一般的に、ＬＮの単結晶をＣｚ法で育成する場合、坩堝内に仕込んだ原料質量に対する育成された結晶質量の比率（固化率）は、０．４〜０．８程度であるから、酸化物単結晶を育成した後に０．２〜０．６の割合で原料がルツボ内に残ることになる。単結晶育成後にルツボ内に残った原料を原料残渣という。
【０００９】
酸化物単結晶を育成した後、育成して得られた単結晶の質量分の原料をルツボに追加して仕込み、原料残渣と共に融解して次の単結晶育成を実施する。しかしながら、ルツボとＬＮ原料の熱膨張率が異なることから、同じルツボを繰り返し用いて育成を重ねるに伴って、ルツボの変形が進行することがある。
【００１０】
ルツボのサイズが大きいほど、また、原料残渣の量が多いほど、育成を重ねることによるルツボの変形が大きくなる傾向がある。また、ルツボの変形が大きくなると、ルツボ内の原料融液の温度勾配や対流等の単結晶の育成条件が変化して良質な単結晶を育成することが難しくなることがある。このため、育成条件が変わらないようにルツボの変形を管理する必要があり、ルツボサイズが大きくなるほど、ルツボ形状の修正や改鋳の頻度が増加する可能性がある。一方、ルツボの肉厚を厚くすれば変形の進行は抑制されるが、高額な白金等の貴金属の使用量が増加することになり、コストが高くなってしまう。
【先行技術文献】
【特許文献】
【００１１】
【特許文献１】特開２００３−２２１２９９号公報
【特許文献２】特開平８−２８８１０３号公報
【特許文献３】特開２０１４−１９９７７３号公報
【非特許文献】
【００１２】
【非特許文献１】三宅亮、外３名、”フォルステライト・コランダム・白金の熱膨張率”、日本鉱物科学会、２０１０年年会講演要旨集、Ｐ１４７
【非特許文献２】Ka-Kha Wong著、「Properties of Lithium Niobate」、INSPEC、（英国）、Ｐ７６
【発明の概要】
【発明が解決しようとする課題】
【００１３】
表１は、白金（非特許文献１参照）とＬＮ（非特許文献２参照）について、室温２５℃を基準に格子定数の膨張率を温度毎に示したものである。ＬＮは異方性があり、ｃ軸方向の膨張率に比べ、ａ軸方向の膨張率が大きく、白金の膨張率よりも大きい。すなわち、昇温時に、熱膨張率の大きなＬＮの方が白金より膨張しようとする。
【００１４】
上述のように、単結晶育成後、同一のルツボを用いて、次の単結晶育成のために原料を追加で仕込む。原料を融解させる際に、原料および白金ルツボは昇温とともに膨張する。追加して仕込んだ原料は、粉状、顆粒状、あるいは加工工程で生じた結晶くず等であるため、比較的自由な方向に形状を変化させながら膨張できる。一方、前回の結晶育成で残った原料残渣は多結晶として固化しており、またルツボの内壁に固着している。原料残渣が固化した多結晶部分では、結晶軸の方向が場所によって様々であるが、ルツボに固着している残渣原料は、膨張と共に形状を変化させ難いため、場所によって坩堝を外側に押し広げるような変形を生じさせることで、ルツボを外側に膨らむような変形が生じ易くなる場合がある。したがって、原料残渣が残っている領域、すなわち、通常ではルツボのおよそ下部１／２から１／３の領域で、膨張変形が大きくなる場合がある。
【００１５】
【表１】
2019142741.tif 000003
【００１６】
従って、上記の問題点に鑑み、本発明は、単結晶を繰り返し育成することによるルツボの変形を抑制することができる、単結晶育成用ルツボを提供することを目的とする。
【課題を解決するための手段】
【００１７】
上記課題を解決するため、本発明の単結晶育成用ルツボは、円形の底部と、前記底部の外縁部から立設した側壁部と、上部が開口した開口部と、を備え、前記側壁部は、凹凸形状部を有する前記底部の外縁部から立設した第１側壁部と、前記第１側壁部の上端から前記開口部の間にわたる円筒形状の第２側壁部を有し、前記凹凸形状部は、前記底部から前記側壁部の高さの０．６倍の高さまでの間に位置する。
【００１８】
前記凹凸形状部は、蛇腹管形状であり、当該凹凸形状部は、前記単結晶育成用ルツボの高さ方向と平行な断面が略半円状である少なくとも１つの凹部と、前記単結晶育成用ルツボの高さ方向と平行な断面が略半円状である少なくとも１つの凸部とが、連続した形状を備え、前記凹部および前記凸部は、前記単結晶育成用ルツボの高さ方向と略垂直な方向と平行に周回する環状、または、前記凹部および前記凸部が連続するらせん状であってもよい。
【００１９】
前記凹部の略半円状の内面と、当該略半円状の内面を線対称とする対称軸との交点の全てが、前記第２側壁部の内面よりも内側にあり、前記凸部の略半円状の外面と、当該略半円状の外面を線対称とする対称軸との交点の全てが、前記第２側壁部の外面よりも外側にあってもよい。
【００２０】
前記凹部の略半円状の内面の曲率半径と前記凸部の略半円状の外面の曲率半径が略同一であってもよい。
【００２１】
前記底部の直径と前記凹部の略半円状の内面の曲率半径との比が２５〜５０：１であり、前記底部の直径と前記凸部の略半円状の外面の曲率半径との比が２５〜５０：１であってもよい。
【００２２】
前記第１側壁部の厚さは略均一であり、前記第２側壁部の厚さは略均一であり、前記第１側壁部の厚さと前記第２側壁部の厚さは略同一であってもよい。
【００２３】
また、上記課題を解決するため、本発明の単結晶育成用ルツボは、円形の底部と、前記底部の外縁部から立設した凹凸形状を有する側壁部と、上部が開口した開口部と、を備え、前記側壁部の内壁は平滑であり、前記側壁部の外壁は凹凸形状である。
【００２４】
前記単結晶育成用ルツボは白金製であり、ニオブ酸リチウムの単結晶を育成するルツボであってもよい。
【発明の効果】
【００２５】
本発明の単結晶育成用ルツボによれば、単結晶を繰り返し育成することによるルツボの変形を抑制することができる。
【図面の簡単な説明】
【００２６】
【図１】本発明の一実施形態に係る単結晶育成用ルツボの側面図である。
【図２】図１の単結晶育成用ルツボについて、直径を通りかつ高さ方向と平行な断面を示す断面図である。
【図３】図１の単結晶育成用ルツボの寸法を説明する側面図である。
【図４】図２のＥ１で示す領域を拡大した拡大断面図である。
【図５】図１とは異なる、本発明の一実施形態に係る単結晶育成用ルツボの側面図である。
【図６】図１、５とは異なる、本発明の一実施形態に係る単結晶育成用ルツボの側面図である。
【図７】図６のＥ２で示す領域を拡大した拡大斜視図である。
【図８】図１、５、６とは異なる、本発明の一実施形態に係る単結晶育成用ルツボの側面図である。
【図９】図１の単結晶育成用ルツボを設置した単結晶育成装置を模式的に示す断面図である。
【図１０】従来技術に係る単結晶育成用ルツボの側面図である。
【発明を実施するための形態】
【００２７】
以下、単結晶の育成について紹介した後、本発明の一実施形態にかかる単結晶育成用ルツボについて、図１〜図１０を参照して説明する。続いて、単結晶の育成に用いるルツボ１００を設置した単結晶育成装置および単結晶育成方法について説明する。
【００２８】
［単結晶の育成について］
単結晶の育成としては、例えば抵抗加熱方式の単結晶育成装置を用いた、Ｃｚ法による単結晶の育成が挙げられる。単結晶育成装置では、例えば、ニオブ酸リチウム、タンタル酸リチウム（以下、「ＬＴ」と記載する場合がある。）、ランガサイト等の単結晶を育成することができる。また、結晶育成に用いる雰囲気は、大気、窒素、またはアルゴンなどの不活性ガスが挙げられる。
【００２９】
Ｃｚ法は、ある結晶方位に従って切り出された、通常、断面視における一辺が５ｍｍ〜１０ｍｍ程度の直方体の単結晶の先端を種結晶として、この種結晶を同一組成の単結晶の原料融液に浸潤し、回転しながら種結晶を徐々に引上げることによって、種結晶の性質を単結晶に伝播しながら大口径化して単結晶を製造する方法である。
【００３０】
Ｃｚ法における単結晶の育成過程は、まず、結晶径を徐々に拡大させて種結晶から円錐形状の肩部を形成する肩部形成過程と、所望の結晶径となるまで拡大させて肩部を形成したのち、円柱形状の直胴部を形成する直胴部形成過程と、を備える。肩部形成過程、直胴部形成過程に亘って、種結晶を坩堝上方の空間に向かって引き上げながら単結晶の育成を行うことができる。
【００３１】
［単結晶育成用ルツボ］
本発明の一実施形態に係るルツボは、例えば、鉱工業や理化学実験等において、高熱を利用して物質の溶融や合成を行う際に、アルミニウム、白金等の金属製坩堝の熱変形による不具合が生じる場合において、その変形を抑制することができるルツボである。特に、上記した抵抗加熱方式の単結晶育成装置を用いたＣｚ法による単結晶の育成（製造）に有用なルツボである。以下、図１〜図１０を参照し、本発明の一実施形態に係るルツボについて説明する。
【００３２】
上述のように、同一のルツボを用いてＣｚ法により単結晶育成を重ねるにしたがって進行するルツボの変形は、単結晶育成前の原料融解時に発生しやすいと考えられる。例えば、白金製ルツボを用いてＬＮの単結晶を育成することを想定すると、白金製ルツボの変形は、ルツボ中の固体状態のＬＮ原料残渣が白金製ルツボよりも膨張し易いことが主な原因と考えられる（表１参照）。そこで、白金製ルツボの変形を抑制するためには、単結晶育成前におけるＬＮ原料残渣の融解時に発生する白金製ルツボの膨張変形を抑えるのが最も効果的である。特に、原料残渣がルツボの内壁と固着しているルツボの下部の膨張変形を抑制することがより望ましい。
【００３３】
図１は、本発明の一実施形態に係る単結晶育成用ルツボの側面図である。図２は、図１の単結晶育成用ルツボについて、直径を通りかつ高さ方向と平行な断面を示す断面図である。図３は、図１の単結晶育成用ルツボの寸法を説明する側面図である。図４（ａ）、（ｂ）は、図２のＥ１で示す領域を拡大した拡大断面図である。また、図１０は、従来技術に係る単結晶育成用ルツボの側面図である。
【００３４】
本発明の単結晶育成用ルツボは、円筒に底板がついたいわゆるカップ型ルツボを基本とし、円筒の一部に凹凸形状を有するものである。単結晶育成用ルツボ１００は、円形の底部１１と、底部１１の外縁部１１ａから立設した側壁部１２と、上部が開口した開口部１３を有する（図１、２）。
【００３５】
側壁部１２は、凹凸形状部１４ａを有する底部１１の外縁部１１ａから立設した第１側壁部１４と、第１側壁部１４の上端１４ｂから開口部１３の外端部１３ａの間にわたる円筒形状の第２側壁部１５を有する（図１）。
【００３６】
凹凸形状部１４ａは、底部１１から側壁部の高さＨ１の０．６倍の高さＨ２までの間に位置する（図３）。本実施形態における単結晶育成用ルツボでは、第１側壁部１４において外縁部１１ａから上端１４ｂまでの全域にわたって凹凸形状部１４ａが形成されている。外縁部１１ａから上端１４ｂまでの直線距離の長さに相当する高さＨ２と、外縁部１１ａから外端部１３ａまでの直線距離の長さに相当する高さＨ１との比は、Ｈ２：Ｈ１＝０．６：１．０となる。
【００３７】
図１０の従来技術に係る単結晶育成用ルツボ２００は、円筒に底板がついたいわゆるカップ型ルツボであり、円形の底部２１と、底部２１の外縁部２１ａから立設した側壁部２２と、上部が開口した開口部２３を有する。このように、従来の単結晶育成用ルツボ２００は、側壁部２２に凹凸形状を有するものではない。本発明の単結晶育成用ルツボ１００では、側壁部１２の一部に凹凸形状を有することで、従来の単結晶育成用ルツボ２００の厚みと同じに設定しても、ＬＮ等の原料残渣の融解時の膨張率の差による応力に起因する変形を抑制することができる。すなわち、凹凸形状が、単結晶育成用ルツボの横方向の変形量を減少させることが可能となる。
【００３８】
前述したように、単結晶を育成後のルツボ内に残る原料は、単結晶育成用ルツボ内に仕込んだ原料の重量に対して０．２〜０．６の割合である。また、結晶の原料は、単結晶育成用ルツボの容量の約９０％〜９５％の範囲の量を充填する。特に、原料残渣の融解時の膨張率の差に起因する応力は、単結晶育成用ルツボの前記底部から前記側壁部の高さの０．６倍の高さまでの間において大きくなることから、この凹凸形状がこの間に位置するように配置されることにより、変形の抑制効果がより顕著となる。
【００３９】
なお、凹凸形状の範囲は、育成する単結晶の大きさや長さにより原料残渣が異なる場合があるため、原料残渣に合わせ設定することが好ましい。すなわち、本発明では、凹凸形状部１４ａは、底部１１から側壁部の高さＨ１の０．６倍の高さまでの間に位置すればよく、図１に示す態様に限定されない。例えば、凹凸形状部は、底部から側壁部の高さの０．１倍〜０．６倍の高さまでの間に位置することができ、育成する単結晶の一般的な大きさや長さを考慮すると、側壁部の高さの０．４倍〜０．６倍の高さまでの間に位置させることができる。
【００４０】
図１〜図３に示すように、単結晶育成用ルツボ１００の凹凸形状部１４ａは、蛇腹管形状であってもよい。そして、図４に示すように、凹凸形状部１４ａは、単結晶育成用ルツボ１００の高さＨ１方向と平行な断面が略半円状である凹部１４ｃと、単結晶育成用ルツボ１００の高さＨ１方向と平行な断面が略半円状である凸部１４ｄとが、連続した形状を備えることができる。このように、凹凸形状部１４ａが、略半円状の凹部１４ｃと凸部１４ｄが連続して配置されて蛇腹管形状となることにより、原料残渣の融解時による膨張率の差に起因する、単結晶育成用ルツボ１００の横方向の変形を抑制することができる。
【００４１】
凹凸形状部１４ａの凹部および凸部の断面形状は、上記のように曲面、すなわち略半円状であることが望ましい。凹部および凸部に角部が有る場合、単結晶育成用ルツボと原料との膨張率の差により、原料が溶融することにより生じる応力が角部に集中してしまうことが考えられ、単結晶育成用ルツボが変形して、そこより破損がしやすくなるおそれがある。原料融液と接触する面を曲面とすることで、この応力の集中を抑制することができる。
【００４２】
凹部１４ｃおよび凸部１４ｄの略半円状の断面形状は、図４（ａ）に示すように、中心角が１８０度となる半円弧状である場合の他、中心角が９０度〜１８０度未満の扇形の弧の形状であってもよい。凹部１４ｃおよび凸部１４ｄのいずれも丸みがあることにより、原料残渣の融解時の膨張率の差に起因する応力を分散させることができるため、単結晶育成用ルツボ１００の変形を抑制することができる。また、図４（ｂ）に示すように、第１側壁部１４と第２側壁部１５の境目となる上端１４ｂ’の付近の断面は、原料の溶融による応力を分散させることを考慮して、第２側壁部１５から第１側壁部１４へと緩やかな傾斜が付けられていてもよい。
【００４３】
また、凹部１４ｃおよび凸部１４ｄは、それぞれ少なくとも１つあれば、単結晶育成用ルツボの変形を抑制することができる。図１に示すように、第１側壁部１４の全域にわたって、３つの凹部１４ｃと３つの凸部１４ｄが交互に連続して配置されることによって凹凸形状部１４ａが形成されていれば、単結晶育成用ルツボ１００の変形を抑制する効果がより発揮される。
【００４４】
図３に示すように、凹部１４ｃおよび凸部１４ｄは、単結晶育成用ルツボ１００の高さＨ１の方向と略垂直な方向と平行に周回する環状の形状をとることができる。環状であれば、第１側壁部１４の周囲の一部ではなく、周囲の全周にわたって凹凸形状を形成することができるため、原料の溶融による応力を均一に分散することができる。
【００４５】
また、図３に示す態様の他、凹部１１４ｃおよび凸部１１４ｄが連続するらせん状であってもよい。このようならせん状であっても、第１側壁部１１４の周囲の全周にわたって凹凸形状を形成することができるため、原料残渣の融解時の膨張率の差に起因よる応力を均一に分散することができる（図５）。
【００４６】
図１、５に示すように、凹部１４ｃ、１１４ｃおよび凸部１４ｄ、１１４ｄの形状は、単結晶育成用ルツボ１００、１１０の内側と外側にそれぞれ張り出した形状とすることができる。すなわち、図４（ｂ）に示すように、凹部１４ｃの略半円状の内面５０と、当該略半円状の内面５０を線対称とする対称軸５１との交点５２が、第２側壁部１５の内面５３よりもルツボの内側にあり、凸部１４ｄの略半円状の外面６０と、当該略半円状の外面６０を線対称とする対称軸６１との交点６２が、第２側壁部１５の外面６３よりもルツボの外側にある形状とすることができる。例えば、円筒に底板がついたいわゆるカップ型ルツボの円筒の一部に凹凸形状を形成する方法として、プレス成形等が挙げられる。このような凹部および凸部の形状が単結晶育成用ルツボの内側と外側にそれぞれ張り出した形状とする加工は、プレス成形等により容易である。
【００４７】
交点５２は、例えば図４（ｂ）において３つの凹部１４ｃの全てにおいて、ルツボを周回するように環状に無数に存在する。すなわち、交点５２の全てが、第２側壁部１５の内面５３よりもルツボの内側にある。同様に、交点６２の全てが、第２側壁部１５の外面６３よりもルツボの外側にある。このような形状であることにより、原料残渣の融解時の膨張率の差起因による応力を高さＨ１の方向に均一に分散することができるため、単結晶育成用ルツボ１００の横方向へかかる応力を低減することができる。
【００４８】
凹部１４ｃおよび凸部１４ｄの形状の大きさは、特に限定はないが、凹凸形状が大きくなりすぎると、単結晶育成時の融液の対流に影響を与えるおそれがある。逆に凹凸形状が小さすぎる場合、単結晶育成用ルツボの変形抑制の効果が小さくなるおそれがある。これらを考慮すると、凹部１４ｃおよび凸部１４ｄの断面の半円形状は、ルツボ厚中心から中点までの長さに相当する半径Ｒを約５ｍｍとし、半径Ｒの２倍の長さに相当するルツボ厚中心直径Ｄ４を約１０ｍｍに設定することができる（図４（ａ））。また、凸部１４ｄの交点６２の高さＨ１方向における間隔Ｈ３と、凹部１４ｃの交点５２の高さＨ１方向における間隔Ｈ４をそれぞれ約２０ｍｍに設定することができる（図３）。
【００４９】
図４（ａ）に示すように、凹部１４ｃの略半円状の内面５０の曲率半径Ｒｉと凸部１４ｄの略半円状の外面６０の曲率半径Ｒｏが略同一であることが好ましい。このように略同一であれば、凹部１４ｃおよび凸部１４ｄのいずれも略同一形状の半円形状の断面を有することとなる。その効果として、原料残渣の融解時の膨張率の差起因による応力を高さＨ１の方向に均一に分散することができるため、単結晶育成用ルツボ１００の横方向へかかる応力を低減することができる。
【００５０】
また、図３に示す第２側壁部１５の外径Ｄ１と、図４（ａ）に示す凹部１４ｃの略半円状の内面５０の曲率半径Ｒｉとの比が２５〜５０：１であることが好ましい。また、第２側壁部１５の外径Ｄ１と、凸部１４ｄの略半円状の外面６０の曲率半径Ｒｏとの比が２５〜５０：１であることが好ましい。これらの比が上記範囲内であることにより、単結晶育成時の融液の対流に影響を与えるおそれや、単結晶育成用ルツボの変形抑制の効果が小さくなるおそれを防ぐことができる。例えば、単結晶を育成するにあたり、外径Ｄ１が１５０ｍｍ〜２５０ｍｍであるルツボを用いることが一般的であり、曲率半径ＲｉやＲｏをそれぞれ５．３５ｍｍに設定する場合には、Ｄ１：ＲｉおよびＤ１：Ｒｏの比は２８〜４７：１となる。なお、曲率半径Ｒｉ、Ｒｏは、ルツボの厚みによっても、若干変動する。
【００５１】
単結晶育成用ルツボ１００、１１０において、第１側壁部１４の厚さは略均一であり、第２側壁部１５の厚さは略均一であり、第１側壁部１４の厚さと第２側壁部１５の厚さは略同一であることが好ましい。これらの厚さが略均一であることにより、高周波誘導加熱方式等の加熱手段によって、ルツボの加熱を制御することが容易となり、原料の融解や単結晶の育成に不具合が生じるおそれを防止することができる。
【００５２】
なお、育成対象となる単結晶の種類や形状、大きさ等によっては、結晶育成時の融液の対流等を詳細に制御する必要がある場合がある。この場合には、単結晶育成用ルツボの内側には凹凸形状を付けず、ルツボの外側のみに凹凸形状を付けてもよい。
【００５３】
このようなルツボとしては、例えば、図６に示す単結晶育成用ルツボ３００が挙げられる。単結晶育成用ルツボ３００は、円形の底部３１と、底部３１の外縁部３１ａから立設した凹凸形状を有する側壁部３２と、上部が開口した開口部３３とを備え、単結晶育成用ルツボ３００の内側となる側壁部３２の内壁は平滑であり、側壁部３２の外壁は凹凸形状である。凹凸形状は、図７に示すように斜め格子形状の凸部３４を備えている。単結晶育成用ルツボ３００の変形は、上記の単結晶育成用ルツボ１００、１１０に比べてやや大きくなるおそれがあるものの、単結晶育成時の融液の対流は、内壁が平滑であることにより、同様に平滑な従来の単結晶育成用ルツボ２００と同様となるため、従来の単結晶育成用ルツボ２００を用いて育成する場合と同じ条件で、単結晶を育成することができる。
【００５４】
図６の単結晶育成用ルツボ３００とは異なる例として、図８に示す単結晶育成用ルツボ４００を挙げることができる。単結晶育成用ルツボ４００は、円形の底部４１と、底部４１の外縁部４１ａから立設した凹凸形状を有する側壁部４２と、上部が開口した開口部４３とを備え、単結晶育成用ルツボ４００の内側となる側壁部４２の内壁は平滑であり、側壁部４２の外壁は凹凸形状である。単結晶育成用ルツボ４００は、縞鋼板の滑り止め用の突起に類似する凸部４４を備えることで、凹凸形状となっている。
【００５５】
なお、図６、８では、側壁部３２、４２の全体にわたって凹凸形状が備えられているが、これらに限定されない。例えば、図１の場合と同様に、ルツボの側壁部の上部は凹凸の無い円筒形状とし、側壁部の下部を凹凸形状とすることができる。特に、原料残渣の融解時の膨張率の差に起因する応力は、単結晶育成用ルツボの前記底部から前記側壁部の高さの０．６倍の高さまでの間において大きくなることから、この凹凸形状がこの間に位置するように配置されることがより好ましい。
【００５６】
上記より、本発明の単結晶育成用ルツボであれば、ルツボの側壁部の一部に凹凸形状を有することで、高価な白金製のルツボ等の肉厚を厚くすることなく、ルツボの変形を抑制する強度を確保できる。
【００５７】
本発明の単結晶育成用ルツボの素材は、ルツボの用途に応じて、適宜好適なものを選択することができる。例えば、アルミニウム、白金、イリジウムやモリブデン等が挙げられる。耐熱性が要求される場合には白金やイリジウム等の貴金属やモリブデンを用いることができる。具体的には、ニオブ酸リチウムの単結晶を育成する場合には、単結晶育成用ルツボは白金製のものを用いることができる。また、雰囲気中に酸素が含まれない不活性条件下であれば、大気中で酸化するおそれのあるイリジウムやモリブデンを用いることができる。例えば、タンタル酸リチウムの単結晶を育成する場合には、イリジウム製の単結晶育成用ルツボを用いることができる。
【００５８】
本発明の単結晶育成用ルツボは、上記した構成以外の構成を備えることができる。例えば、開口部１３を閉鎖する蓋を備えることで、単結晶を育成しない時間帯において、単結晶育成用ルツボ１００の内部に、不純物が混入することを防止できる。
【００５９】
［単結晶育成装置］
次に、本発明の一実施形態にかかる単結晶育成用ルツボ１００を設置した単結晶育成装置１０００について、図９の断面模式図を参照して説明する。
【００６０】
単結晶育成装置１０００は、単結晶育成用ルツボ１００を備える装置であり、抵抗加熱方式の加熱手段を備え、Ｃｚ法を利用した単結晶の育成に用いる装置である。育成する単結晶は、特に限定されないが、ニオブ酸リチウム、タンタル酸リチウム、ランガサイト等の単結晶を育成することができる。また、単結晶の育成に用いる雰囲気は、大気、窒素またはアルゴン等の不活性ガスとすることができる。
【００６１】
単結晶育成装置１０００は、ルツボ台５１０と、上段ヒーター５２０と、下段ヒーター５３０と、耐火物５４０と、シード棒５５０と、単結晶育成装置１０００の動作を制御する不図示の制御手段と、を備える。なお、図９においては、種結晶をＡ、育成された単結晶をＢ、原料融液をＣの符号で示している。
【００６２】
単結晶育成用ルツボ１００は、単結晶Ｂの原料を入れるためのものであり、単結晶Ｂの育成過程において、原料は、溶融した融液Ｃの状態で単結晶育成用ルツボ１００内に保持される。
【００６３】
ルツボ台５１０は、単結晶育成用ルツボ１００が載置される台である。ルツボ台５１０は、上部ルツボ台５１１と、円筒状の下部ルツボ台５１２と、からなる。上部ルツボ台５１１は、平面視にて中央部分が開口した円形状の上面壁５１１ａと、上面壁５１１ａの外縁部に連なる円筒状の側壁部５１１ｂと、を有している。図９に示すように、上部ルツボ台５１１が下部ルツボ台５１２の上に組み合わされて、ルツボ台５１０を構成している。なお、ルツボ台５１０は、ジルコニア、アルミナ等耐熱性のセラミックス等を用いて形成することができる。また、ルツボ台５１０に載せられた単結晶育成用ルツボ１００を上下動させるために、不図示のルツボ台駆動機構を設けてもよい。
【００６４】
上段ヒーター５２０、下段ヒーター５３０は、電気抵抗を利用する抵抗加熱方式により上段ヒーター５２０自身が発熱する円筒状の加熱手段であり、不図示の外部の電源に接続されている。上段ヒーター５２０は、育成された単結晶Ｂを加熱して保温するために、単結晶育成用ルツボ１００の上方に配置されている。また、下段ヒーター５３０は、結晶育成用ルツボ１００内の単結晶原料を溶融するために、単結晶育成用ルツボ１００の外方に配置されている。また、上段ヒーター５２０、下段ヒーター５３０としては、カーボン、ニクロム、二珪化モリブデン等を抵抗発熱体としたものを用いることができる。単結晶を育成する場合には、酸素雰囲気中で有用なニクロムや二珪化モリブデンを抵抗発熱体としたものが好ましく、さらに、高融点のタンタル酸リチウムの単結晶を育成する場合には、耐熱性の高い二珪化モリブデンを抵抗発熱体としたものが好ましい。
【００６５】
耐火物５４０は、上段耐火物５４１と、遮へい耐火物５４２と、下段耐火物５４３と、底部耐火物５４４と、を備える。耐火物５４０は、ジルコニア、アルミナ等の耐熱性のセラミックスを用いて形成することができる。
【００６６】
上段耐火物５４１は、外部への熱の放出を抑制する部材であり、上段ヒーター５２０の径方向外方を囲む円筒状の側壁部５４１ａと、上段ヒーター５２０および側壁部５４１ａの上部を覆う、円環状の蓋部５４１ｂと、を有する。ここで、側壁部５４１ａと蓋部５４１ｂが、それぞれ、炉壁と天井部となり、炉壁と天井部に囲まれた炉内Ｓを規定している。また、蓋部５４１ｂは、炉内Ｓに挿通するシード棒５５０が上下移動できるように、開口部５４１ｃを有している。開口部５４１ｃは、シード棒５５０の断面よりも大きく形成され、育成される単結晶Ｂの断面よりも小さく形成されている。
【００６７】
遮へい耐火物５４２は、結晶育成用ルツボ１００の上端部分を囲む円盤状に形成され、炉内Ｓの上部への熱の放出を抑制することのできる断熱部材であり、炉内Ｓにおいて、上段ヒーター５２０による上部加熱空間と下段ヒーター５３０による下部加熱空間を分離している。
【００６８】
下段耐火物５４３は、単結晶育成装置１０００の外部への熱の放出を抑制する部材であり、下段ヒーター５３０の外方を囲む円筒状に形成されている。
【００６９】
底部耐火物５４４は、単結晶育成装置１０００の下方から外部への熱の放出を抑制する部材であり、単結晶育成装置１０００の下部全体を覆うように構成されている。図９に示すように、底部耐火物５４４には、ルツボ台５１０および下段耐火物５４３が載置されている。
【００７０】
シード棒５５０は、結晶育成用ルツボ１００に入れられた単結晶Ｂの原料の融液Ｃの表面に種結晶Ａを接触させ、単結晶Ｂを回転させながら引き上げるために用いられる。シード棒５５０は、例えば、白金等の材料を用いて構成され、シード棒５５０の下端に種結晶Ａを保持する保持部５５１を有する棒状の部材を用いることができる。シード棒５５０は、単結晶Ｂの育成に伴って、種結晶Ａとともに、単結晶Ｂを吊り下げて保持することができる。
【００７１】
また、単結晶育成装置１０００においては、単結晶Ｂの引き上げおよび回転を、シード棒５５０の引き上げおよびシード棒５５０の軸を中心とした回転により行う。シード棒５５０の上下移動および回転を行うため、例えば、不図示のモータを備えたシード棒駆動手段が設けられている。また、シード棒５５０の回転速度および引き上げ速度は、形成する単結晶の径の大きさおよび直胴部の長さ等により適宜設定することができる。
【００７２】
不図示の制御手段は、結晶育成プロセスを含めた単結晶育成装置１０００全体の制御を行うことができる。制御手段は、例えば、ＣＰＵ（Ｃｅｎｔｒａｌ  Ｐｒｏｃｅｓｓｉｎｇ  Ｕｎｉｔ、中央処理装置）、及び、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等のメモリを備えている。また、制御手段は、プログラムにより動作するマイクロコンピュータから構成されてもよいし、特定の用途のために開発されたＡＳＩＣ（Ａｐｐｌｉｃａｔｉｏｎ  Ｓｐｅｃｉｆｉｅｄ  Ｉｎｔｅｇｒａ  Ｃｉｒｃｕｉｔ）等の電子回路から構成されてもよい。
【００７３】
［単結晶育成方法］
次に、単結晶の育成方法の一例として、単結晶育成装置１０００を使用した、単結晶Ｂの育成方法を説明する。
【００７４】
まず、結晶育成用ルツボ１００に、単結晶Ｂの原料を充填して、上段ヒーター５２０、下段ヒーター５３０により単結晶育成用ルツボ１００を加熱して、単結晶育成用ルツボ１００内の原料を融点以上に加熱して融解することにより、単結晶Ｂの原料の融液Ｃを得る。次に、シード棒５５０の下端の保持部５５１に取り付けられた、種結晶Ａを、単結晶育成用ルツボ１００内の原料の融液上面に接触させる。これを、シーディングという。その後、シード棒５５０のシード棒駆動手段により、種結晶Ａを回転させながら徐々に上方の炉内Ｓへシード棒５５０を引き上げる。単結晶Ｂの育成中は、上段ヒーター５２０および下段ヒーター５３０による加熱温度や、シード棒５５０の回転数および引き上げ速度等を制御手段等により制御することにより、単結晶Ｂに肩部および直胴部を育成する。直胴部が所定の長さになったところで、シード棒５５０の引き上げ速度等を制御して、原料の融液上面と育成した単結晶の下端とを切り離し、単結晶を冷却して単結晶が完成する。
【００７５】
単結晶育成装置１０００により、同じ単結晶育成用ルツボ１００を繰り返し用いて育成ロットを重ねても、第１側壁部１４が単結晶育成用ルツボ１００の変形を抑制することで、単結晶の育成条件を同様にすることができ、安定した単結晶育成が可能となる。
【００７６】
なお、本発明は、前記の実施形態に限定されるものではなく、本発明の目的が達成できる他の構成等を含み、変形等も本発明に含まれる。例えば、各部材の形状、材質や、各部材の構成は、ルツボの種類、口径寸法、長さ寸法等により適宜変更することができる。その他、本発明を実施するための最良の形態等は、以上の記載で開示されているが、本発明は、これに限定されるものではない。すなわち、本発明は、主に特定の実施形態に関して特に説明されているが、本発明の技術的思想及び目的の範囲から逸脱することなく、以上述べた実施形態に対し、当業者が様々な変形を加えることができるものである。従って、上記に開示した記載は、本発明の理解を容易にするために例示的に記載したものであり、本発明を限定するものではないから、限定の一部、もしくは全部の限定を外した記載は、本発明に含まれるものである。
【００７７】
以上のとおり、本発明の単結晶育成用ルツボであれば、結晶育成の適正条件から外れるような変形の進行を抑制することが可能であり、安定して繰り返し単結晶を育成することができる。
【実施例】
【００７８】
以下、本発明の実施例によって、本発明をさらに詳細に説明するが、本発明は、これらの実施例によって何ら限定されることはない。
【００７９】
［実施例１］
（ＬＮ単結晶の育成）
実施例では、単結晶育成用ルツボ１００を使用し、単結晶育成装置として、前述した実施形態の単結晶育成装置１０００と同様の構成のものを用いて、ニオブ酸リチウムの単結晶を育成した。単結晶育成用ルツボ１００としては、図１、３に示すように、単結晶育成用ルツボ上部の開口部１３の外周部における直径（外径）、すなわち第２側壁部１５の外径Ｄ１が２００ｍｍ、高さＨ１が１００ｍｍ、高さＨ２が６０ｍｍであり、側面（側壁部１２）および底面（底部１１）の厚みが共に０．７ｍｍである白金製ルツボを用いた。単結晶育成用ルツボ１００の第１側壁部１４には、外径Ｄ３が２１０ｍｍ、交点６２の間隔Ｈ３が２０ｍｍのリング状の３つの凸部１４ｄ、および、外径Ｄ２が１９０ｍｍ、交点５２の間隔Ｈ４が２０ｍｍのリング状の３つの凹部１４ｃが、底部１１から上端１４ｂにわたり交互に形成されている（図１、３）。これらのリング状の凹部１４ｃおよび凸部１４ｄは、いずれも半径Ｒが５ｍｍ、ルツボ厚中心直径Ｄ４が１０ｍｍの凹凸形状が連続した蛇腹管形状となっている（図４）。
【００８０】
このような構成の単結晶育成用ルツボ１００を用いて、ＬＮ単結晶の育成を固化率０．７で連続して３０回実施した。まず、単結晶育成用ルツボ１００の中にＬＮの原料を充填して、上段ヒーター５２０および下段ヒーター５３０の温度が１６００℃となるように電力を投入し、単結晶育成用ルツボ１００および原料を加熱した。ＬＮの原料は６時間で融解し原料融液Ｃとなった。原料が融解した後、上段ヒーター５２０および下段ヒーター５３０の出力を制御して、シーディングに適した温度に調整した。さらに、白金製のシード棒５５０を原料融液Ｃへ向けて下降させ、シード棒５５０の先端に取り付けられたＬＮの種結晶Ａと原料融液Ｃとを接触させた。種結晶Ａは、直方体状であり、種結晶Ａの長手方向（育成方向）とＬＮ結晶のｃ軸方向とが平行になるようにした。種結晶Ａを接触後、シード棒５５０を１ｒｐｍ〜２０ｒｐｍで速度調整して回転させながら、２ｍｍ／ｈ〜５ｍｍ／ｈの速度で鉛直上方に引き上げることによって、種結晶Ａから連続的に延びるＬＮ単結晶Ｂを育成した。ＬＮ単結晶の育成を固化率０．７に設定したため、続けてＬＮ単結晶を育成するにあたり、育成後の原料投入量は、原料全体の質量に対し、０．７であった。
【００８１】
（単結晶育成用ルツボ１００の形状の評価）
ＬＮ単結晶の連続育成において、単結晶の育成を５回終了する毎に、単結晶育成用ルツボ１００の外径を複数点で測定した。測定位置は、単結晶育成用ルツボ１００の側壁部１２において、高さＨ１方向の外端部１３ａから外縁部１１ａに向かって、１０ｍｍの間隔（側壁部１２の上端から５ｍｍ、２５ｍｍ、５５ｍｍ、６５ｍｍ、７５ｍｍ、８５ｍｍ、９５ｍｍの高さの位置）で測定した。外径の測定は、各高さにおいて、４５度の角度の刻みで４か所測定し、４か所の測定値の平均値を算出した。表２は、結晶育成に伴う各高さ位置における外径について、結晶育成の開始前および、５回目、１０回目、１５回目、２０回目、２５回目、３０回目の結晶育成後に測定した結果を平均値で示したものである。
【００８２】
［比較例１］
単結晶育成用ルツボ１００に代えて、単結晶育成用ルツボ２００（図１０）を用いたこと以外は、実施例１と同様の方法により、ＬＮ単結晶育成を固化率０．７で連続して実施し、同様に単結晶育成用ルツボ２００の外径の平均値を算出して、単結晶育成用ルツボ２００の形状の変化を評価した。結果を表２に示す。なお、使用した単結晶育成用ルツボ２００は、外径Ｄ５が２００ｍｍ、高さＨ５が１００ｍｍであり、また、側面（側壁部２２）および底面（底部２１）の厚みが共に０．７ｍｍである白金製ルツボである。
【００８３】
【表２】
2019142741.tif 000004
【００８４】
［評価結果］
実施例１では、外径の変形は単結晶育成用ルツボ１００の上端から７５ｍｍの位置において最大となったものの、変形量は最大でわずか５ｍｍに抑えることができた。結果として、単結晶育成用ルツボ１００の変形を、高さＨ１方向の上部から下部にわたってバランスよく抑制することができたことにより、育成条件が変わることがなく、３０回の育成において、問題なくＬＮ単結晶を育成することができた。この結果から、単結晶育成用ルツボ１００の変形量が小さいため、更に育成を繰り返しても、問題なくＬＮ単結晶を育成することが見込めた。
【００８５】
比較例１では、実施例１と同様に外径の変形は単結晶育成用ルツボ２００の上端から７５ｍｍおよび８５ｍｍの位置において最大となり、外径の増加は９ｍｍに達した。単結晶育成用ルツボ２００の変形は、部分的なものではなく、上部がすぼまり、下部が増大する全体的な変形であった。このように、ルツボ側壁部に凹凸形状を設定しなかったことで、単結晶育成用ルツボ２００の外径の変化が大きくなり、育成回数が１５回を越えたあたりから、多結晶で育成不良のものが出始め、育成回数が増えるとともに育成不良のものも増えたため、単結晶育成用ルツボ２００の改鋳が必要となったことが示唆された。
【００８６】
すなわち、単結晶育成用ルツボの側壁部に凹凸形状を設定することで、従来は１５回程度の育成毎に改鋳が必要であった単結晶育成用ルツボを、３０回以上繰り返し使用することができるようになった。そのため、ルツボ改鋳頻度を減少させることでコストを抑えることができ、単結晶育成用ルツボの寿命を大幅に延ばすことができるようになった。
【００８７】
［まとめ］
以上の評価結果より、本発明の単結晶育成用ルツボを用いた実施例においては、単結晶育成用ルツボの側壁部に凹凸形状を設定することにより、単結晶育成用ルツボの変形を小さく抑えることができた。特に、単結晶の育成回数を重ねても、単結晶育成用ルツボの上部はあまり変形せず、ルツボ本体の下部においてもほとんど膨らまなかった。これにより、育成回数を増やしても、単結晶の育成条件を同一に維持することができたことから、ルツボの改鋳コストを抑えつつ、良好な単結晶を安定して繰り返し育成することができることが示された。
【符号の説明】
【００８８】
１１  底部
１１ａ  外縁部
１２  側壁部
１３  開口部
１３ａ  外端部
１４  第１側壁部
１４ａ  凹凸形状部
１４ｂ  上端
１４ｃ  凹部
１４ｄ  凸部
１４ｂ’  上端
１５  第２側壁部
２１  底部
２１ａ  外縁部
２２  側壁部
２３  開口部
３１  底部
３１ａ  外縁部
３２  側壁部
３３  開口部
３４  凸部
４１  底部
４１ａ  外縁部
４２  側壁部
４３  開口部
４４  凸部
５０  内面
５１  対称軸
５２  交点
５３  内面
６０  外面
６１  対称軸
６２  交点
６３  外面
１００  単結晶育成用ルツボ
１１０  単結晶育成用ルツボ
１１４  第１側壁部
１１４ｃ  凹部
１１４ｄ  凸部
２００  単結晶育成用ルツボ
３００  単結晶育成用ルツボ
４００  単結晶育成用ルツボ
５１０  ルツボ台
５１１  上部ルツボ台
５１１ａ  上面壁
５１１ｂ  側壁部
５１２  下部ルツボ台
５２０  上段ヒーター
５３０  下段ヒーター
５４０  耐火物
５４１  上段耐火物
５４１ａ  側壁部
５４１ｂ  蓋部
５４１ｃ  開口部
５４２  遮へい耐火物
５４３  下段耐火物
５４４  底部耐火物
５５０  シード棒
５５１  保持部
１０００  単結晶育成装置
Ａ  種結晶
Ｂ  単結晶
Ｃ  原料融液
Ｄ１  第２側壁部１５の外径
Ｄ４  ルツボ厚中心直径
Ｄ５  外径
Ｅ１  領域
Ｅ２  領域
Ｈ１  高さ
Ｈ２  高さ
Ｈ３  間隔
Ｈ４  間隔
Ｈ５  高さ
Ｒ  半径
Ｒｉ  曲率半径
Ｒｏ  曲率半径
Ｓ  炉内
【図１】
2019142741.tif 000005
【図２】
2019142741.tif 000006
【図３】
2019142741.tif 000007
【図４】
2019142741.tif 000008
【図５】
2019142741.tif 000009
【図６】
2019142741.tif 000010
【図７】
2019142741.tif 000011
【図８】
2019142741.tif 000012
【図９】
2019142741.tif 000013
【図１０】
2019142741.tif 000014